(57)【要約】【課題】サーミスタ素体と保護膜との密着性に優れ、製造時や使用時におけるサーミスタ素体の特性の変化を抑制でき、安定して使用することが可能なサーミスタ、及び、このサーミスタの製造方法を提供する。【解決手段】サーミスタ素体１１と、サーミスタ素体１１の表面に形成された保護膜２０と、サーミスタ素体１１の両端部にそれぞれ形成された電極部と、を備えたサーミスタであって、保護膜２０はシリコン酸化物で構成されており、サーミスタ素体１１と保護膜２０との接合界面を観察した結果、観察される剥離部２１の長さＬと観察視野における接合界面の長さＬ０との比Ｌ／Ｌ０が０．１６以下である。【選択図】図２
2020036002.tif 000002
【特許請求の範囲】
【請求項１】
サーミスタ素体と、前記サーミスタ素体の表面に形成された保護膜と、前記サーミスタ素体の両端部にそれぞれ形成された電極部と、を備えたサーミスタであって、
前記保護膜はシリコン酸化物で構成されており、
前記サーミスタ素体と前記保護膜との接合界面を観察した結果、観察される剥離部の長さＬと観察視野における接合界面の長さＬ０との比Ｌ／Ｌ０が０．１６以下であることを特徴とするサーミスタ。
【請求項２】
前記保護膜の膜厚が５０ｎｍ以上１０００ｎｍ以下の範囲内とされていることを特徴とする請求項１に記載のサーミスタ。
【請求項３】
サーミスタ素体と、前記サーミスタ素体の表面に形成された保護膜と、前記サーミスタ素体の両端部にそれぞれ形成された電極部と、を備えたサーミスタを製造するサーミスタの製造方法であって、
シリコンアルコキシドと水と有機溶媒とアルカリを含む反応液に、前記サーミスタ素体を浸漬し、前記シリコンアルコキシドの加水分解及び重縮合反応によって前記サーミスタ素体の表面にシリコン酸化物を析出させることにより、前記保護膜を成膜する保護膜形成工程を、備えていることを特徴とするサーミスタの製造方法。
【請求項４】
前記保護膜形成工程の後に、前記サーミスタ素体の両端面に金属ペーストを塗布して焼成することにより、前記電極部を形成する電極部形成工程を備えていることを特徴とする請求項３に記載のサーミスタの製造方法。
【請求項５】
前記アルカリはアルカリ金属化合物を含むことを特徴とする請求項３または４に記載のサーミスタの製造方法。
【発明の詳細な説明】
【技術分野】
【０００１】
この発明は、サーミスタ素体の表面に保護膜が形成されたサーミスタ、及び、サーミスタの製造方法に関するものである。
【背景技術】
【０００２】
上述のサーミスタにおいては、温度に応じて電気抵抗が変化する特性を有しており、各種電子機器の温度補償や温度センサ等に適用されている。特に、最近では、回路基板に実装されるチップ型サーミスタが広く使用されている。
上述のサーミスタは、サーミスタ素体と、このサーミスタ素体の両端に一対の電極部を形成した構造としている。
【０００３】
サーミスタ素体は、酸やアルカリに弱く、かつ、還元しやすい性質を有している。そして、組成が変化すると特性が変動してしまうおそれがあった。このため、例えば特許文献１，２に示すように、サーミスタ素体の表面に保護膜を成膜する技術が提案されている。
なお、保護膜には、その後の工程や使用時におけるサーミスタ素体の劣化を抑制するために、めっき液への耐性、耐環境性、絶縁性、等が要求される。
【０００４】
ここで、特許文献１，２においては、サーミスタ素体の表面にガラスペーストを塗布して焼成することにより、ガラスからなる保護膜を成膜している。
また、スパッタ法により、サーミスタ素体の表面にＳｉＯ２からなる保護膜を成膜する方法も提案されている。
なお、サーミスタ素体の表面に保護膜を成膜した場合には、保護膜が成膜されたサーミスタ素体の両端に電極部を形成することになる。ここで、電極部は、サーミスタ素体の両端に例えば金属ペーストを塗布して焼成することによって形成される。このため、保護膜が成膜されたサーミスタ素体が、例えば７００℃以上に加熱されることになる。
【先行技術文献】
【特許文献】
【０００５】
【特許文献１】特開平０３−２５０６０３号公報
【特許文献２】特開２００３−０７７７０６号公報
【発明の概要】
【発明が解決しようとする課題】
【０００６】
ところで、特許文献１，２に示すように、ガラスペーストを塗布して焼成する方法では、小型のサーミスタ素体に対してガラスペーストを安定して塗布することができず、保護膜を十分な厚さで形成することができないおそれがあった。また、ピンホールからのめっき液の侵入によるサーミスタ素体の浸食や、ガラス膜（保護膜）の膜厚ムラによるサーミスタ素体の反り、印刷工程での破損による歩留まりの悪化により、量産化が困難であった。
【０００７】
また、スパッタ法でＳｉＯ２からなる保護膜を成膜する場合には、Ｓｉターゲットを使用し、反応性スパッタリングによって成膜するため、量論比通りに成膜できず、ＳｉＯ２−Ｘのように弱還元された膜となる。すると、その後の工程で電極部を形成する際の加熱時に、サーミスタ素体の酸素が弱還元状態のシリコン酸化物膜に奪われることで、サーミスタ素体と保護膜とが部分的に剥離が生じたり、組成ムラが形成されたりするおそれがあった。
サーミスタ素体と保護膜とが部分的に剥離した場合には、保護膜の密着性が低下し、その後のめっき工程等において保護膜が剥離し、めっき液がサーミスタ素体を浸食し、特性が変化してしまうおそれがあった。また、還元や組成ムラが生じた場合には、保護膜の耐性が不十分となり、サーミスタ素体の特性が変化してしまうおそれがあった。
【０００８】
この発明は、前述した事情に鑑みてなされたものであって、サーミスタ素体と保護膜との密着性に優れ、製造時や使用時におけるサーミスタ素体の特性の変化を抑制でき、安定して使用することが可能なサーミスタ、及び、このサーミスタの製造方法を提供することを目的とする。
【課題を解決するための手段】
【０００９】
上記課題を解決するために、本発明のサーミスタは、サーミスタ素体と、前記サーミスタ素体の表面に形成された保護膜と、前記サーミスタ素体の両端部にそれぞれ形成された電極部と、を備えたサーミスタであって、前記保護膜はシリコン酸化物で構成されており、前記サーミスタ素体と前記保護膜との接合界面を観察した結果、観察される剥離部の長さＬと観察視野における接合界面の長さＬ０との比Ｌ／Ｌ０が０．１６以下であることを特徴としている。
【００１０】
本発明のサーミスタによれば、サーミスタ素体の表面にシリコン酸化物で構成された保護膜が形成されており、前記サーミスタ素体と前記保護膜との接合界面を観察した結果、観察される剥離部の長さＬと観察視野における接合界面の長さＬ０との比Ｌ／Ｌ０が０．１６以下とされているので、保護膜の密着性が低下することを抑制でき、その後の工程においてサーミスタ素体の特性が変化することを抑制できる。
また、保護膜が、シリコン酸化物で構成されているので、めっき液への耐性、耐環境性、絶縁性に優れており、サーミスタ素体の劣化を抑制することができる。
【００１１】
ここで、本発明のサーミスタにおいては、前記保護膜の膜厚が５０ｎｍ以上１０００ｎｍ以下の範囲内とされていることが好ましい。
この場合、前記保護膜の膜厚が５０ｎｍ以上とされているので、サーミスタ素体の劣化を確実に抑制することができる。一方、前記保護膜の膜厚が１０００ｎｍ以下とされているので、保護膜に亀裂等が生じることを抑制でき、サーミスタ素体を十分に保護することができる。
【００１２】
本発明のサーミスタの製造方法は、サーミスタ素体と、前記サーミスタ素体の表面に形成された保護膜と、前記サーミスタ素体の両端部にそれぞれ形成された電極部と、を備えたサーミスタを製造するサーミスタの製造方法であって、シリコンアルコキシドと水と有機溶媒とアルカリを含む反応液に、前記サーミスタ素体を浸漬し、前記シリコンアルコキシドの加水分解及び重縮合反応によって前記サーミスタ素体の表面にシリコン酸化物を析出させることにより、前記保護膜を成膜する保護膜形成工程を、備えていることを特徴としている。
【００１３】
本発明のサーミスタの製造方法によれば、シリコンアルコキシドと水と有機溶媒とアルカリを含む反応液に、前記サーミスタ素体を浸漬し、前記シリコンアルコキシドの加水分解及び重縮合反応によって反応液中で前記サーミスタ素体の表面にシリコン酸化物を析出させることにより、前記保護膜を成膜する保護膜形成工程を備えており、この反応はサーミスタ素体表面の終端酸素や水酸基を起点としてシリコンアルコキシドの加水分解体が重合することで、シリコン酸化物が析出するため、サーミスタ素体と保護膜との密着性に優れている。また、サーミスタ素体の表面からシリコン酸化物が析出するため、角部や凹凸部の被覆性に優れている。よって、前記サーミスタ素体の特性の劣化がなく、安定して使用可能なサーミスタを製造することができる。
【００１４】
ここで、本発明のサーミスタの製造方法においては、前記保護膜形成工程の後に、前記サーミスタ素体の両端面に金属ペーストを塗布して焼成することにより、前記電極部を形成する電極部形成工程を備えていることが好ましい。
この場合、電極部形成工程において、金属ペーストを焼成するために加熱した場合であっても、サーミスタ素体と保護膜とが部分的に剥離することをさらに抑制できる。
【００１５】
また、本発明のサーミスタの製造方法においては、前記アルカリはアルカリ金属化合物を含んでいてもよい。
反応液にアルカリ金属化合物を含むことによって、得られたサーミスタのサーミスタ素体と保護膜との界面にアルカリ金属が偏在するようになり、サーミスタ素体と保護膜との密着性をより一層高めることができる。
【発明の効果】
【００１６】
本発明によれば、サーミスタ素体と保護膜との密着性に優れ、製造時や使用時におけるサーミスタ素体の特性の変化を抑制でき、安定して使用することが可能なサーミスタ、及び、このサーミスタの製造方法を提供することができる。
【図面の簡単な説明】
【００１７】
【図１】本発明の実施形態であるサーミスタの概略断面説明図である。
【図２】本発明の実施形態であるサーミスタのサーミスタ素体と保護膜の接合界面の概略説明図である。
【図３】本発明の実施形態であるサーミスタの製造方法を示すフロー図である。
【図４】実施例におけるサーミスタのサーミスタ素体と保護膜の接合界面の観察写真である。（ａ）が本発明例１、（ｂ）が比較例２である。
【図５】実施例におけるサーミスタの押し込み試験結果を示す観察写真である。（ａ）が本発明例１、（ｂ）が比較例２である。
【発明を実施するための形態】
【００１８】
以下に、本発明の実施形態について添付した図面を参照して説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
本実施形態に係るサーミスタ１０は、図１に示すように、サーミスタ素体１１と、このサーミスタ素体１１の表面に形成された保護膜２０と、サーミスタ素体１１の両端部にそれぞれ形成された電極部１３と、を備えている。
ここで、図１に示すように、保護膜２０は、サーミスタ素体１１の両端面には形成されておらず、電極部１３は、サーミスタ素体１１に直接接触するように構成されている。
なお、電極部１３は、例えばＡｇ等の導電性に優れた金属の焼成体で構成されている。
また、電極部１３においては、上述の焼成体の上に、Ｎｉ及び／又はＳｎ等のめっき膜を成膜してもよい。
【００２０】
サーミスタ１０は、図１に示すように、例えば、角柱状をなしている。ここで、サーミスタ１０の大きさは、特に限定されない。本発明の保護膜形成技術は、従来の保護膜技術と比較して、小さい基体への成膜時により有効性を発揮することから、サーミスタ１０の長さは実現範囲内において、２ｍｍ以下であることが好ましく、１ｍｍ以下であることがさらに好ましい。サーミスタ１０の長さ方向に直交する断面の断面積の上限は、実現範囲内において０．６５ｍｍ２以下であることが好ましく、０．２５ｍｍ２以下であることがさらに好ましい。
【００２１】
また、サーミスタ素体１１は、温度に応じて電気抵抗が変化する特性を有している。このサーミスタ素体１１は、酸やアルカリに対する耐性が低く、還元反応等によって組成が変化し、特性が大きく変動してしまうおそれがある。よって、本実施形態では、サーミスタ素体１１を保護するための保護膜２０が形成されている。
【００２２】
ここで、保護膜２０には、めっき液に対する耐性、耐環境性、絶縁性が求められる。そこで、本実施形態では、保護膜２０は、シリコン酸化物、具体的には、ＳｉＯ２で構成されたものとした。
そして、本実施形態においては、図２に示すように、サーミスタ素体１１と保護膜２０との接合界面を観察した結果、観察される剥離部２１の長さＬと観察視野における接合界面の長さＬ０との比Ｌ／Ｌ０が０．１６以下に規制されている。なお、図２に示すように、剥離部２１の長さＬは、観察された剥離部２１の長さＬ１、Ｌ２の合計長さとなる。
また、観察される剥離部２１の長さＬと観察視野における接合界面の長さＬ０との比Ｌ／Ｌ０は、０．１６以下であることが好ましく、０．０４以下であることがさらに好ましい。
【００２３】
この保護膜２０は、後述するように、シリコンアルコキシドの加水分解、重縮合反応によって、サーミスタ素体１１の表面にシリコン酸化物が析出することによって成膜されたものであり、サーミスタ素体１１との密着性に優れ、接合界面における剥離部２１が少なく、観察される剥離部２１の長さＬと観察視野における接合界面の長さＬ０との比Ｌ／Ｌ０は、０．１６以下となる。
【００２４】
また、本実施形態においては、保護膜２０の厚さは、５０ｎｍ以上１０００ｎｍ以下の範囲内とすることが好ましい。
なお、保護膜２０の厚さの下限は、５０ｎｍ以上であることが好ましく、１００ｎｍ以上であることがさらに好ましい。一方、保護膜２０の厚さの上限は、１０００ｎｍ以下であることが好ましく、８００ｎｍ以下であることがさらに好ましい。
【００２５】
次に、上述した本実施形態であるサーミスタ１０の製造方法について、図３のフロー図を用いて説明する。
【００２６】
（サーミスタ素体形成工程Ｓ０１）
まず、角柱状をなすサーミスタ素体１１を製造する。本実施形態においては、サーミスタ材料からなる板材を短冊状に切断することにより、上述のサーミスタ素体１１を製造している。
【００２７】
（保護膜形成工程Ｓ０２）
次に、上述のサーミスタ素体１１を、シリコンアルコキシドと水と有機溶媒とアルカリを含む反応液に浸漬し、シリコンアルコキシドの加水分解及び重縮合反応により、サーミスタ素体１１の表面にシリコン酸化物（ＳｉＯ２）を析出させて保護膜２０を成膜する。
具体的には、水と有機溶媒との混合液を攪拌し、これにシリコンアルコキシドとともにサーミスタ素体１１を投入してさらに攪拌し、さらに触媒としてアルカリを添加してさらに攪拌する。その後、水槽に浸漬して洗浄して取り出す。この作業を繰り返し実施し、所定の膜厚の保護膜２０を成膜する。なお、反応速度向上のため、反応液を溶媒の沸点以下で加熱してもよい。
【００２８】
有機溶媒は、水とシリコンアルコキシドを溶解可能なものであればよく、入手及びハンドリングのしやすさ、水との相溶性の観点から、炭素数１から４のアルコールやそれらの混合物が適当である。
シリコンアルコキシドは、アルコキシ基を２つ以上持つモノマーまたはこれらが重合したオリゴマー体であるが、反応性の観点からアルコキシ基を４つ持つモノマー、またはこれらが重合したオリゴマー体であることが好ましく、これらを混合することも可能である。なお、シリコンアルコキシドに含まれるアルキル基は、一部またはすべてが同じでもよい。シリコンアルコキシドとしては、正珪酸メチル（ＴＭＯＳ）、正珪酸エチル（ＴＥＯＳ）、多摩化学工業株式会社製メチルシリケート５１などのＴＭＯＳのオリゴマー体、多摩化学工業株式会社製シリケート４０などのＴＥＯＳのオリゴマー体、メチルトリメトキシシランなどを用いることができる。
【００２９】
アルカリは、アンモニアやＮａＯＨ、ＬｉＯＨ、ＫＯＨなどの無機アルカリ、エタノールアミンやエチレンジアミンなどの有機アルカリを用いることができる。特に、シリコン酸化物（ＳｉＯ２）を析出させた保護膜２０のサーミスタ素体１１に対する密着性の観点から、アルカリ金属を含むＮａＯＨ、ＬｉＯＨ、ＫＯＨなどの無機アルカリ金属化合物をアルカリとして用いることが好ましい。
【００３０】
ここで、本実施形態におけるシリコンアルコキシドの加水分解、重縮合反応は、アルカリを触媒としている。
触媒としてアルカリを用いた場合、負に帯電した水酸化物イオンが正に分極したシリコンにアタックし、水を介する形でアルコキシ基の一つがシラノール基に変わり、アルコールが抜ける。立体障害が大きいアルコキシ基の一つが、立体障害が小さいシラノール基に変わることで水酸化物イオンがアタックしやすくなり、加水分解反応の速度が一気に進行した結果、アルコキシ基すべてが加水分解したシラノールが生成し、これが３次元的に脱水縮合することで、シリコン酸化物粒子やシリコン酸化物膜ができる。
【００３１】
そこで、本実施形態では、反応液に触媒としてアルカリを用いており、アルカリ触媒を用いたシリコンアルコキシドの加水分解、重縮合反応を利用して、シラノールがサーミスタ素体表面の終端酸素（−Ｏ）や水酸基（−ＯＨ）を起点に連続的に反応することによって、密着性が高く、角部や凹凸にも均一な厚さの保護膜２０が得られる。
【００３２】
また、特にアルカリとしてアルカリ金属を含むＮａＯＨ、ＬｉＯＨ、ＫＯＨなどの無機アルカリ金属化合物を用いる場合、成膜された保護膜２０とサーミスタ素体１１との界面にアルカリ金属が偏在する。こうしたアルカリ金属の界面への偏在によって、成膜された保護膜２０の剥離の原因になるクラック等の発生が抑制され、保護膜２０のサーミスタ素体１１に対する密着性がより一層高められる。
【００３３】
（電極部形成工程Ｓ０３）
次に、サーミスタ素体１１の両端部に電極部１３を形成する。なお、サーミスタ素体１１の両端面には保護膜２０を形成せず、サーミスタ素体１１に直接接触するように、電極部１３を形成することになる。
本実施形態では、Ａｇ粒子を含むＡｇペーストをサーミスタ素体１１の両端部に塗布して焼成することにより、Ａｇの焼成体からなる電極部１３を形成している。また、Ａｇペーストの焼成体の上に、さらに、Ｓｎめっき膜及び／又はＮｉめっき膜を成膜してもよい。
【００３４】
ここで、上述のように、Ａｇペーストの焼成時には、例えば７００℃以上９００℃以下の温度範囲にまで加熱されるため、保護膜２０が成膜されたサーミスタ素体１１についても、上述の温度範囲で加熱されることになる。このため、保護膜２０には、上述の温度にまで加熱した場合であっても、サーミスタ素体１１から剥離しないように、十分な密着性が必要となる。
【００３５】
以上の工程により、本実施形態であるサーミスタ１０が製造されることになる。
【００３６】
以上のような構成とされた本実施形態であるサーミスタ１０においては、サーミスタ素体１１の表面にシリコン酸化物（本実施形態ではＳｉＯ２膜）で構成された保護膜２０が形成されており、サーミスタ素体１１と保護膜２０との接合界面を観察した結果、観察される剥離部２１の長さＬと観察視野における接合界面の長さＬ０との比Ｌ／Ｌ０が０．１６以下とされているので、保護膜２０の密着性が低下することを抑制でき、その後の工程においてサーミスタ素体１１の特性が変化することを抑制できる。
また、保護膜２０が、シリコン酸化物（ＳｉＯ２膜）で構成されているので、めっき液への耐性、耐環境性、絶縁性に優れており、サーミスタ素体１１の劣化を抑制することができる。
【００３７】
さらに、本実施形態において、保護膜２０の膜厚が５０ｎｍ以上とされている場合には、保護膜２０によってサーミスタ素体１１を確実に保護することができ、サーミスタ素体１１の劣化を確実に抑制することができる。
一方、保護膜２０の膜厚が１０００ｎｍ以下とされている場合には、保護膜２０に亀裂等が生じることを抑制でき、サーミスタ素体１１を十分に保護することができる。
【００３８】
また、本実施形態であるサーミスタの製造方法によれば、シリコンアルコキシドと水と有機溶媒とアルカリを含む反応液に、サーミスタ素体１１を浸漬し、シリコンアルコキシドの加水分解及び重縮合反応により、サーミスタ素体１１の表面にシリコン酸化物（ＳｉＯ２）を析出させて保護膜２０を成膜する保護膜形成工程Ｓ０２を、を備えているので、サーミスタ素体１１の表面の終端酸素（−Ｏ）や水酸基（−ＯＨ）を起点としてシリコン酸化物（ＳｉＯ２）が析出し、サーミスタ素体１１と保護膜２０との密着性に優れている。また、サーミスタ素体１１の表面の凹凸に応じて粒状のシリコン酸化物が析出するため、サーミスタ素体１１と保護膜２０とが部分的に剥離することを抑制できる。よって、特性の劣化がなく、安定して使用可能なサーミスタ１０を製造することができる。
【００３９】
さらに、本実施形態であるサーミスタの製造方法において、保護膜形成工程Ｓ０２の後に、サーミスタ素体１１の両端面に金属ペーストを塗布して焼成することにより、電極部１３を形成する電極部形成工程Ｓ０３を備えているので、金属ペーストを焼成するために加熱した場合であっても、サーミスタ素体１１と保護膜２０とが部分的に剥離することを確実に抑制することが可能となる。
【００４０】
また、本実施形態であるサーミスタの製造方法において、反応液に含むアルカリとしてアルカリ金属を含むＮａＯＨ、ＬｉＯＨ、ＫＯＨなどのアルカリ金属化合物を用いれば、成膜された保護膜２０とサーミスタ素体１１との界面にアルカリ金属が偏在し、成膜された保護膜２０の剥離の原因になるクラック等の発生が抑制され、保護膜２０のサーミスタ素体１１に対する密着性がより一層高められる。
【００４１】
以上、本発明の一実施形態について説明したが、本発明はこれに限定されることはなく、その発明の技術的思想を逸脱しない範囲で適宜変更可能である。
【００４２】
例えば、本実施形態では、サーミスタ材料からなる板材を短冊状に切断してサーミスタ素体を得た後に、このサーミスタ素体を反応液に浸漬して保護膜を成膜するものとして説明したが、これに限定されることはなく、サーミスタ材料からなる板材を反応液に浸漬して保護膜を成膜し、その後、短冊状に切断することで、保護膜が成膜されたサーミスタ素体を得てもよい。
また、サーミスタ素体が角柱状をなすものとして説明したが、これに限定されることはなく、円柱状をなしていてもよい。
さらに、電極部の構造は、本実施形態に記載したものに限定されることはなく、その他の構造であってもよい。
【実施例】
【００４３】
本発明の有効性を確認するために行った確認実験について説明する。
【００４４】
（本発明例１〜４）
保護膜を成膜する基体として、０．１８ｍｍ×０．１８ｍｍ×３８ｍｍの角柱状をなすサーミスタ素体を準備した。
そして、ラボランスクリュー管瓶Ｎｏ．５（容積２０ｍＬ）に、水２．０ｇと、表１に示す有機溶媒８ｇ、シリコンアルコキシド０．２５ｇ、触媒となるアルカリ０．２ｇと、上述のサーミスタ素体とを加えて攪拌、混合した。その後、４０℃のウォーターバス中で３０分間加温、反応させた。反応終了後、サーミスタ素体を取り出し、イオン交換水で洗浄、乾燥させた。膜厚が５００ｎｍになるまでこの操作を繰り返した。なお、表１においては、この成膜法を「液相法」と表記した。
次に、本発明例１と２については、成膜後のサーミスタ素体をダイシングシートに貼り付け、０．３６５ｍｍに切断し、切断した両端面にＡｇペースト（ナミックス社製ハイメックＤＰ４０００系）を塗布、７５０℃で焼き付けることで下地電極を形成した。本発明例３と４については、成膜後のサーミスタをダイシングシートに貼り付け、０．３６５ｍｍに切断し、切断した両端面にＡｇペースト（ＡＮＰ−１：日本スペリア株式会社製）を塗布し、乾燥後に大気中で３００℃で６０分焼き付けることで下地電極を形成した。その後、スルファミン酸系の酸性のめっき液を用いたバレルめっきによりＮｉめっき膜を形成した上に、さらにＳｎめっき膜を形成し、サーミスタを製造した。
【００４５】
（比較例１，２）
保護膜を成膜する基体として、０．１８ｍｍ×０．１８ｍｍ×３８ｍｍの角柱状をなすサーミスタ素体を準備した。
ＹＯＵＴＥＣ社製多角バレルスパッタ装置により、Ｓｉターゲットを用いて、ＡｒガスとＯ２ガスを導入し、反応性スパッタリングを行った。圧力を１Ｐａ、放電電力を１００Ｗ1、Ａｒ流量を２０ｓｃｃｍ、Ｏ２流量を比較例１は４ｓｃｃｍ及び比較例２は３ｓｃｃｍとし、成膜時間を９０分とした。
成膜後のサーミスタ素体をダイシングシートに貼り付け、０．３６５ｍｍに切断し、切断した両端面にＡｇペーストを塗布し、７５０℃で焼き付けることで下地電極を形成した。その後、スルファミン酸系の酸性のめっき液を用いたバレルめっきによりＮｉめっき膜を形成した上に、さらにＳｎめっき膜を形成し、サーミスタを製造した。
【００４６】
（観察される剥離部の長さＬと観察視野における接合界面の長さＬ０との比Ｌ／Ｌ０）
サーミスタの表面から集束イオンビーム加工観察装置によって厚さ８０〜１００ｎｍに薄片化したＴＥＭ観察用サンプルを作製し、透過型電子顕微鏡によって観察を行った。なお、本発明例１、比較例２の観察結果を図４に示す。
加速電圧２００ｋＶ、プローブ径０．１ｎｍとし、１６万倍で観察したＨＡＡＤＦ像から、１視野あたり５００ｎｍ以上の範囲において、図４（ｂ）に示した矢印の範囲のように、黒く見えるサーミスタ素体と保護膜が密着していない剥離部の長さを合計し、測定範囲全体の長さで除した割合を算出した。観察される剥離部の長さＬと観察視野における接合界面の長さＬ０との比Ｌ／Ｌ０は、サーミスタ側面を長辺方向に５等分した各領域の中心の計５視野の平均とした。
【００４７】
（密着性）
エリオニクス社製超微小押込み硬さ試験機ＥＮＴ−１１００ａによる押込試験を用い、負荷−除荷試験モードの直線負荷プロセスによって、最大荷重を１０００ｍｇｆとして、成膜方法の違いによる保護膜の密着強度の違いを測定した。圧子は、稜間角約１１５°のバーコビッチ型のダイヤモンド圧子を用い、圧子の先端補正は田中方式を採用した。この補正法は、圧子先端の切断長さ（摩耗している長さ）と表面検出時における予備荷重による押し込み深さの和（補正長さ）を予め求めておく補正法である。
密着性は、上記の条件でサーミスタの保護膜への押し込み試験を３か所に行い、超微小押込み硬さ試験機付属の光学顕微鏡を用いた観察において、押し込み試験において保護膜の剥離が見られず、かつ前述した比Ｌ／Ｌ０が０．０５以下であったものを「良」、押し込み試験において保護膜の剥離が見られず、かつ前述した比Ｌ／Ｌ０が０．１６以下であったものを「可」、押し込み試験において剥離が１か所以上見られたものを「不可」と判定した。なお、本発明例１、比較例２の押し込み試験結果を図５に示す。
【００４８】
【表１】
2020036002.tif 000003
【００４９】
スパッタ法によってサーミスタ素体の表面に保護膜を成膜した比較例１，２においては、観察される剥離部の長さＬと観察視野における接合界面の長さＬ０との比Ｌ／Ｌ０が０．５、０．７と大きくなった。また、密着性評価は、「不可」となった。
【００５０】
これに対して、シリコンアルコキシドと水と有機溶媒とアルカリを含む反応液にサーミスタ素体を浸漬し、シリコンアルコキシドの加水分解及び重縮合反応によってサーミスタ素体の表面にシリコン酸化物を析出させて保護膜を成膜した本発明例１〜４においては、観察される剥離部の長さＬと観察視野における接合界面の長さＬ０との比Ｌ／Ｌ０が０．１６以下に抑えられていた。
【００５１】
また、アルカリとしてアルカリ金属を含むＮａＯＨを用いた本発明例１、およびＬｉＯＨを用いた本発明例２では、前述した比Ｌ／Ｌ０がそれぞれ０．００、０．０４と、アルカリ金属を含まない本発明例３、４よりも低く、かつ押し込み試験において保護膜の剥離が見られなかったため、密着性評価は、「良」となった。
【００５２】
これは、反応液にアルカリ金属が含まれていると、成膜された保護膜とサーミスタ素体との界面にアルカリ金属が偏在することに起因すると考えられる。保護膜とサーミスタ素体との界面にアルカリ金属が偏在すると、保護膜に剥離の原因となるクラックの生成が抑制される。これにより、観察される剥離部の長さＬと観察視野における接合界面の長さＬ０との比Ｌ／Ｌ０が０．００および０．０４と極めて小さくなり保護膜とサーミスタ素体との密着性が高くなっているものと考えられる。
【００５３】
一方、アルカリとしてアルカリ金属を含まない本発明例３、４では、保護膜とサーミスタ素体との界面にアルカリ金属が偏在することがないので、観察される剥離部の長さＬと観察視野における接合界面の長さＬ０との比Ｌ／Ｌ０が０．０７および０．０１６と、本発明例１、２よりは大きくなったものの、押し込み試験において保護膜の剥離が見られなかったので、密着性評価は、「可」となった。
【００５４】
以上のように、本発明例によれば、サーミスタ素体と保護膜との密着性に優れ、製造時や使用時におけるサーミスタ素体の特性の変化を抑制でき、安定して使用することが可能なサーミスタを提供可能であることが確認された。
【符号の説明】
【００５５】
１０  サーミスタ
１１  サーミスタ素体
１３  電極部
２０  保護膜
【図１】
2020036002.tif 000004
【図２】
2020036002.tif 000005
【図３】
2020036002.tif 000006
【図４】
2020036002.tif 000007
【図５】
2020036002.tif 000008